"一般式Iによる抗菌活性成分を含有することを特徴とする歯科材料であって、一般式Iにおいて、R1は、H、またはC1~C3アルキル残基であり;R2は、直鎖または分枝鎖のC4~C20アルキル残基であり;R3は、C6~C20アルキレン残基であり;そしてA-は、Cl-、Br-、I-、F-、OH-、アルキルアルコラートおよびアリールアルコラート、チオレート、NO3-、BO33-、PO43-、HPO42-、H2PO4-、アルキルホスフェートおよびアリールホスフェート、アルキルホスホネートおよびアリールホスホネート、PF6-、TiF62-、BF4-、アセチルアセトネート、β-ジケトネートまたはβ-ケトエステルの陰イオンである、歯科材料。式Iにおいて、R1がHであり;R2が直鎖C8アルキル残基であり;R3が直鎖C10アルキレン残基であり;そしてA-がCl-、アルキルホスフェート、アルキルホスホネートである、式Iによる活性成分を含有する、請求項1に記載の歯科材料。0.01重量~3.0重量、好ましくは0.05重量~1.5重量、そして特に好ましくは0.1重量~0.6重量の式Iによる活性成分を含有する、請求項1~2のいずれか1項に記載の歯科材料。結合剤としての少なくとも1種の重合性エチレン性不飽和モノマー、およびラジカル重合のための開始剤をさらに含有する、請求項1~3のいずれか1項に記載の歯科材料。有機物および/または無機物の充填材または充填材混合物をさらに含有する、請求項1~4のいずれか1項に記載の歯科材料。少なくとも1種の単官能性もしくは多官能性のメタアクリレートまたはメタアクリルアミド、あるいはこれらの混合物を、結合剤として含有する、請求項1~5のいずれか1項に記載の歯科材料。酸性モノマーと非酸性モノマーとの混合物を結合剤として含有する、請求項1~6のいずれか1項に記載の歯科材料。溶媒をさらに含有し、好ましくは、水、メタノール、エタノール、フェノキシエタノール、イソプロパノール、酢酸エチル、アセトン、またはこれらの溶媒のうちの2つ以上の混合物を含有する、請求項1~7のいずれか1項に記載の歯科材料。0.01重量~3.0重量、好ましくは0.05重量~1.5重量、そして特に好ましくは0.1重量~0.6重量の式Iによる活性成分;20重量~95重量、好ましくは30重量~90重量、そして特に好ましくは35重量~80重量の結合剤;0.1重量~5重量、好ましくは0.3重量~4.0重量、そして特に好ましくは0.5重量~3.5重量の開始剤;および必要に応じて、0重量~90重量、好ましくは2重量~85重量、そして特に好ましくは10重量~80重量の充填材;および必要に応じて、0重量~80重量、特に好ましくは0重量~60重量、そして非常に特に好ましくは0重量~40重量の溶媒、を含有する、請求項1~8のいずれか1項に記載の歯科材料。歯の充填材料、インレーもしくはアンレーのための材料、歯科用セメント、クラウンおよびブリッジのための上張り材料として、あるいは入れ歯のための材料、一時的修復のための材料、または歯科補綴学、保存修復学および予防歯科学のための他の材料として使用するための、請求項1~9のいずれか1項に記載の歯科材料を含有する組成物。エナメル質/ぞうげ質接着剤として使用するための、請求項1~9のいずれか1項に記載の歯科材料を含有する組成物。歯の充填物、修復材料、義歯および自然の歯のためのコーティング材料として使用するための、請求項1~9のいずれか1項に記載の歯科材料を含有する組成物。Streptococcusmutansおよび/または乳酸杆菌属により引き起こされる歯の損傷を予防するための、請求項1~9のいずれか1項に記載の歯科材料を含有する組成物。Candidaalbicansにより引き起こされる補綴物非適合性を予防するための、請求項1~9のいずれか1項に記載の歯科材料を含有する組成物。重合性歯科材料を調製するための組成物であって、該組成物は、式Iによる活性成分を含有し、式Iにおいて、R1は、H、またはC1~C3アルキル残基であり;R2は、直鎖または分枝鎖のC4~C20アルキル残基であり;R3は、C6~C20アルキレン残基であり;そしてA-は、Cl-、Br-、I-、F-、OH-、アルキルアルコラートおよびアリールアルコラート、チオレート、NO3-、BO33-、PO43-、HPO42-、H2PO4-、アルキルホスフェートおよびアリールホスフェート、アルキルホスホネートおよびアリールホスホネート、PF6-、TiF62-、BF4-、アセチルアセトネート、β-ジケトネートまたはβ-ケトエステルの陰イオンである、組成物。本発明の目的は、高い抗菌作用により特徴付けられ、そして記載した欠点を示さない、歯科材料を提供することである。上記課題を解決するために、本発明は、例えば、以下を提供する:項目1A一般式Iによる抗菌活性成分を含有することを特徴とする歯科材料であって、一般式Iにおいて、R1は、H、またはC1~C3アルキル残基であり;R2は、直鎖または分枝鎖のC4~C20アルキル残基であり;R3は、C6~C20アルキレン残基であり;そしてA-は、Cl-、Br-、I-、F-、OH-、アルキルアルコラートおよびアリールアルコラート、チオレート、NO3-、BO33-、PO43-、HPO42-、H2PO4-、アルキルホスフェートおよびアリールホスフェート、アルキルホスホネートおよびアリールホスホネート、PF6-、TiF62-、BF4-、アセチルアセトネート、β-ジケトネートまたはβ-ケトエステルの陰イオンである、歯科材料。項目2A式Iにおいて、R1がHであり;R2が直鎖C8アルキル残基であり;R3が直鎖C10アルキレン残基であり;そしてA-がCl-、アルキルホスフェート、アルキルホスホネートである、式Iによる活性成分を含有する、上記項目に記載の歯科材料。項目3A0.01重量~3.0重量、好ましくは0.05重量~1.5重量、そして特に好ましくは0.1重量~0.6重量の式Iによる活性成分を含有する、上記項目のうちのいずれかに記載の歯科材料。項目4A結合剤としての少なくとも1種の重合性エチレン性不飽和モノマー、およびラジカル重合のための開始剤をさらに含有する、上記項目のうちのいずれかに記載の歯科材料。項目5A有機物および/または無機物の充填材または充填材混合物をさらに含有する、上記項目のうちのいずれかに記載の歯科材料。項目6A少なくとも1種の単官能性もしくは多官能性のメタアクリレートまたはメタアクリルアミド、あるいはこれらの混合物を、結合剤として含有する、上記項目のうちのいずれかに記載の歯科材料。項目7A酸性モノマーと非酸性モノマーとの混合物を結合剤として含有する、上記項目のうちのいずれかに記載の歯科材料。項目8A溶媒をさらに含有し、好ましくは、水、メタノール、エタノール、フェノキシエタノール、イソプロパノール、酢酸エチル、アセトン、またはこれらの溶媒のうちの2つ以上の混合物を含有する、上記項目のうちのいずれかに記載の歯科材料。項目9A0.01重量~3.0重量、好ましくは0.05重量~1.5重量、そして特に好ましくは0.1重量~0.6重量の式Iによる活性成分;20重量~95重量、好ましくは30重量~90重量、そして特に好ましくは35重量~80重量の結合剤;0.1重量~5重量、好ましくは0.3重量~4.0重量、そして特に好ましくは0.5重量~3.5重量の開始剤;および必要に応じて、0重量~90重量、好ましくは2重量~85重量、そして特に好ましくは10重量~80重量の充填材;および必要に応じて、0重量~80重量、特に好ましくは0重量~60重量、そして非常に特に好ましくは0重量~40重量の溶媒、を含有する、上記項目のうちのいずれかに記載の歯科材料。項目10A歯の充填材料、インレーもしくはアンレーのための材料、歯科用セメント、クラウンおよびブリッジのための上張り材料として、あるいは入れ歯のための材料、一時的修復のための材料、または歯科補綴学、保存修復学および予防歯科学のための他の材料として使用するための、上記項目のうちのいずれかに記載の歯科材料を含有する組成物。項目11Aエナメル質/ぞうげ質接着剤として使用するための、上記項目のうちのいずれかに記載の歯科材料を含有する組成物。項目12A歯の充填物、修復材料、義歯および自然の歯のためのコーティング材料として使用するための、上記項目のうちのいずれかに記載の歯科材料を含有する組成物。項目13AStreptococcusmutansおよび/または乳酸杆菌属により引き起こされる歯の損傷を予防するための、上記項目のうちのいずれかに記載の歯科材料を含有する組成物。項目14ACandidaalbicansにより引き起こされる補綴物非適合性を予防するための、上記項目のうちのいずれかに記載の歯科材料を含有する組成物。項目15A重合性歯科材料を調製するための組成物であって、該組成物は、式Iによる活性成分を含有し、式Iにおいて、R1は、H、またはC1~C3アルキル残基であり;R2は、直鎖または分枝鎖のC4~C20アルキル残基であり;R3は、C6~C20アルキレン残基であり;そしてA-は、Cl-、Br-、I-、F-、OH-、アルキルアルコラートおよびアリールアルコラート、チオレート、NO3-、BO33-、PO43-、HPO42-、H2PO4-、アルキルホスフェートおよびアリールホスフェート、アルキルホスホネートおよびアリールホスホネート、PF6-、TiF62-、BF4-、アセチルアセトネート、β-ジケトネートまたはβ-ケトエステルの陰イオンである、組成物。項目1B一般式Iによる抗菌活性成分を含有することを特徴とする歯科材料であって、一般式Iにおいて、R1は、H、またはC1~C3アルキル残基であり;R2は、直鎖または分枝鎖のC4~C20アルキル残基であり;R3は、C6~C20アルキレン残基であり;そしてA-は、Cl-、Br-、I-、F-、OH-、アルキルアルコラートおよびアリールアルコラート、チオレート、NO3-、BO33-、PO43-、HPO42-、H2PO4-、アルキルホスフェートおよびアリールホスフェート、アルキルホスホネートおよびアリールホスホネート、PF6-、TiF62-、BF4-、アセチルアセトネート、β-ジケトネートまたはβ-ケトエステルの陰イオンである、歯科材料。項目2B式Iにおいて、R1がHであり;R2が直鎖C8アルキル残基であり;R3が直鎖C10アルキレン残基であり;そしてA-がCl-、アルキルホスフェート、アルキルホスホネートである、式Iによる活性成分を含有する、上記項目に記載の歯科材料。項目3B0.01重量~3.0重量、好ましくは0.05重量~1.5重量、そして特に好ましくは0.1重量~0.6重量の式Iによる活性成分を含有する、上記項目のうちのいずれかに記載の歯科材料。項目4B結合剤としての少なくとも1種の重合性エチレン性不飽和モノマー、およびラジカル重合のための開始剤をさらに含有する、上記項目のうちのいずれかに記載の歯科材料。項目5B有機物および/または無機物の充填材または充填材混合物をさらに含有する、上記項目のうちのいずれかに記載の歯科材料。項目6B少なくとも1種の単官能性もしくは多官能性のメタアクリレートまたはメタアクリルアミド、あるいはこれらの混合物を、結合剤として含有する、上記項目のうちのいずれかに記載の歯科材料。項目7B酸性モノマーと非酸性モノマーとの混合物を結合剤として含有する、上記項目のうちのいずれかに記載の歯科材料。項目8B溶媒をさらに含有し、好ましくは、水、メタノール、エタノール、フェノキシエタノール、イソプロパノール、酢酸エチル、アセトン、またはこれらの溶媒のうちの2つ以上の混合物を含有する、上記項目のうちのいずれかに記載の歯科材料。項目9B0.01重量~3.0重量、好ましくは0.05重量~1.5重量、そして特に好ましくは0.1重量~0.6重量の式Iによる活性成分;20重量~95重量、好ましくは30重量~90重量、そして特に好ましくは35重量~80重量の結合剤;0.1重量~5重量、好ましくは0.3重量~4.0重量、そして特に好ましくは0.5重量~3.5重量の開始剤;および必要に応じて、0重量~90重量、好ましくは2重量~85重量、そして特に好ましくは10重量~80重量の充填材;および必要に応じて、0重量~80重量、特に好ましくは0重量~60重量、そして非常に特に好ましくは0重量~40重量の溶媒、を含有する、上記項目のうちのいずれかに記載の歯科材料。項目10B歯の充填材料、インレーもしくはアンレーのための材料、歯科用セメント、クラウンおよびブリッジのための上張り材料として、あるいは入れ歯のための材料、一時的修復のための材料、または歯科補綴学、保存修復学および予防歯科学のための他の材料としての、上記項目のうちのいずれかに記載の歯科材料の使用。項目11Bエナメル質/ぞうげ質接着剤としての、上記項目のうちのいずれかに記載の歯科材料の使用。項目12B歯の充填物、修復材料、義歯および自然の歯のためのコーティング材料としての、上記項目のうちのいずれかに記載の歯科材料の使用。項目13BStreptococcusmutansおよび/または乳酸杆菌属により引き起こされる歯の損傷を予防するための、上記項目のうちのいずれかに記載の歯科材料の使用。項目14BCandidaalbicansにより引き起こされる補綴物非適合性を予防するための、上記項目のうちのいずれかに記載の歯科材料の使用。項目15B重合性歯科材料を調製するための、式Iによる活性成分の使用。摘要一般式Iによる抗菌活性成分を含有する歯科材料であって、一般式Iにおいて、R1は、H、またはC1~C3アルキル残基であり;R2は、直鎖もしくは分枝鎖のC4~C20アルキル残基であり;R3は、C6~C20アルキレン残基であり;そしてA-は、Cl-、Br-、I-、F-、OH-、アルキルアルコラートおよびアリールアルコラート、チオレート、NO3-、BO33-、PO43-、HPO42-、H2PO4-、アルキルホスフェートおよびアリールホスフェート、アルキルホスホネートおよびアリールホスホネート、PF6-、TiF62-、BF4-、アセチルアセトネート、β-ジケトネート、またはβ-ケトエステルの陰イオンである。この歯科材料は、歯の充填材料、インレーもしくはアンレーのための材料、歯科用セメント、エナメル質/ぞうげ質接着剤、クラウンおよびブリッジのための上張り材料、または入れ歯のための材料として特に適切である。本発明により、高い抗菌作用により特徴付けられ、そして記載した欠点を示さない、歯科材料が提供される。上記目的は、本発明によれば、一般式I:による、ビス4-アミノ-1-ピリジニウム塩の群からの抗菌活性成分を含有する歯科材料により達成される。一般式Iにおいて、可変物R1、R2、R3およびA-は、互いに独立して、以下の意味を有する:R1は、H、C1~C3アルキル残基であり、好ましくはHであり;R2は、C6~C16アルキル、シクロアルキルまたはアルキルアリール残基であり、好ましくはC8~C12アルキル残基であり;R3は、C6~C20アルキレン残基であり、好ましくはC8~C14残基であり;A-は、Cl-、Br-、I-、F-、アルキルアルコラートおよびアリールアルコラート、チオレート、NO3-、BO33-、PO43-、HPO42-、H2PO4-、アルキルホスフェートおよびアリールホスフェート、アルキルホスホネートおよびアリールホスホネート、PF6-、TiF62-、BF4-、アセチルアセトネート、β-ジケトネート、β-ケトエステルの陰イオンである。式Iにおいて可変物が以下の意味を有する、式Iによる抗菌活性成分が、特に好ましい:R1は、Hであり、R2は、直鎖C8アルキル残基であり、R3は、直鎖C10アルキレン残基であり、A-は、Cl-、アルキルホスフェート、アルキルホスホネートである。この活性成分は、以下の式Iaを有し、そして市販されている。本発明による式Iの抗菌活性成分は、公知の合成プロセス例えば、米国特許第4,206,215号に記載されているプロセスによって調製され得る。式Iの活性成分は、歯科材料を調製するために有利な特性の組み合わせを有することが見出された。一方では、これらの活性成分は、有機モノマーと適合性であるために充分に親油性であり、他方では、これらの活性成分は、その抗菌作用を完全に発揮し得るために高い水溶性を有する。さらに、これらの活性成分は、ラジカル重合を抑止しないことが見出された。本発明による歯科材料は、充填材料および一時的充填材料として例えば、作製された腔および歯根管のため、アンダーフィリング材料underfillingmaterialとして、セメントおよび一時的セメントとして例えば、間接的修復物を接合するため、穴、裂溝、歯根管、歯根、ぞうげ質およびエナメル質の表面のための封止剤として、一時的修復材料として例えば、一時的なクラウンおよびブリッジのための材料として、接着剤として、コーティング材料として、エッチング剤として、ならびに歯根管封止剤として、特に適切である。好ましい歯科材料は、以下のものである:接着剤であって、例えば、接着剤の塗布前に酸での基材調整を必要とするエナメル質/ぞうげ質接着剤トータルエッチ技術;自己エッチングエナメル質/ぞうげ質接着剤。一時的修復材料であって、例えば、複合材ベースの一時的固定セメント;ポリカルボキシレート/酸化亜鉛ベースの一時的固定セメント;複合材ベースの一時的充填材料;ガラスイオノマーベースの一時的充填材料;ポリカルボキシレート/酸化亜鉛ベースの一時的充填材料;一時的複合材またはPMMAベースのクラウン材料およびブリッジ材料。セメントであって、例えば、ガラスイオノマーセメント、ガラスイオノマーハイブリッド材料、ポリカルボキシレートセメント。充填材料であって、例えば、コンポマー充填材料、複合充填材料、複合固定材料、ブラケットセメント。封止剤であって、例えば、裂溝封止剤およびアクリレートコーティング材料。本発明による歯科材料は、好ましくは、0.01重量~3.0重量、特に好ましくは0.05重量~1.5重量、そして非常に特に好ましくは0.1重量~0.6重量の式Iによる活性成分を含有する。他に記載されない限り、全ての百分率は、歯科材料の全組成に関連する。本発明によれば、重合性歯科材料が特に好ましく、特に、ラジカル重合により硬化し得る歯科材料が好ましい。これらの材料は、式Iによる活性成分に加えて、結合剤としての少なくとも1種の重合性エチレン性不飽和モノマー、ラジカル重合のための開始剤を含有し、そしてまた、有機物および/または無機物の充填材を含有し得る。これらの重合性歯科材料は、歯の充填材料として、インレーもしくはアンレー、歯科用セメントのための材料として、クラウンおよびブリッジのための上張り材料として、入れ歯のための材料として、一時的修復のための材料または歯科補綴学、保存修復学および予防歯科学のための他の材料として、エナメル質/ぞうげ質接着剤として、歯の充填物、修復材料、義歯および自然の歯のためのコーティング材料として、特に適切である。二酸化ケイ素と、20モルまでの、周期表のI族、II族、III族およびIV族の少なくとも1つの元素の酸化物との非晶質球状粒子が、無機充填材として特に適している。これらは、好ましくは、1.50~1.58の屈折率、および0.1μm~1.0μmの平均一次粒径を有する。他の好ましい充填材は、石英、ガラスセラミックまたはガラス粉末、あるいはこれらの混合物である。これらは、好ましくは、同様の1.50~1.58の屈折率、および0.4μm~5.0μmの平均粒径を有する。少なくとも2種の異なる充填材を含有する充填材混合物が、特に好ましくは使用される。上記球状二酸化ケイ素粒子をベースとする少なくとも1種の充填材を第一の充填材成分として含有し、そして少なくとも1種の石英、ガラスセラミックおよび/またはガラス粉末を第二の充填材成分として含有する、充填材混合物が好ましい。非晶質球状二酸化ケイ素粒子は、二酸化ケイ素ベースの非晶質球状材料であり、この材料はさらに、周期表のI族、II族、III族およびIV族の少なくとも1つの元素の酸化物を含有する。ストロンチウムおよび/またはジルコニウムの酸化物が、好ましくは使用される。平均一次粒径は、0.1μm~1.0μm、特に0.15μm~0.5μmの範囲である。この無機充填材の屈折率は、好ましくは、1.50~1.58、特に1.52~1.56である。特に好ましい値は、1.53±0.01である。異なる粒子の混合物もまた使用され得る。この型の充填材は、DE-PS3247800に記載されている。これらの充填材粒子はまた、1μm~30μmの平均粒径を有する凝集物の混合物として焼結されて存在し得る。同様に好ましい充填材は、石英、ガラスセラミック、および特に、ガラス粉末である。この無機充填材の平均粒径は、0.5μm~5.0μm、特に1.0μm~2.0μm、そして特に好ましくは1.0μm~1.5μmであるべきであり、一方で、屈折率は、1.50~1.58、特に1.52~1.56の値を有するべきである。充填材混合物もまた使用され得る。本発明によれば、1.1μm~1.3μmの範囲の平均粒径を有するBa-シリケートガラス、およびまた、1.1μm~1.3μmの範囲の平均粒径を有するSr-シリケートガラス、およびまた、1.0μm~1.6μmの平均粒径を有するLi/Al-シリケートガラスが、好ましくは使用される。このような粉末は、例えば、ReimboldStrichCologne製のRS超微細ミルを用いて微細粉砕することによって、得られ得る。必要に応じて、第一の充填材成分および/または第二の充填材成分に加えて、なおさらなる充填材が、増大したX線不透明性を達成するために使用され得、この場合、これらの充填材の平均一次粒径は、5.0μmを超えないべきである。このような充填材は、例えば、DE-OS3502594に記載されている。特に好ましく使用されるさらなる充填材は、三フッ化イッテルビウムである。必要に応じて、少量の微細な、発熱性または湿式沈殿したケイ酸が、粘度を調整するために歯科材料に組み込まれ得るが、好ましくは、歯科材料に対して最大5重量で組み込まれ得る。本発明による歯科材料中の、上記充填材からなる充填材の総量は、意図される用途に依存して、0重量~90重量、好ましくは2重量~85重量、そして特に好ましくは10重量~80重量である。第一の充填材成分の重量百分率は、好ましくは、5~60、特に10~30であり、第二の充填材成分の百分率は、15~85、特に30~70である。各場合において、歯科材料全体に対してである。これらの無機充填材は、好ましくは、シラン化される。例えば、α-メタクリルオキシプロピルトリメトキシシランが、接着促進剤として適切である。使用される接着促進剤の量は、充填材の型およびBET表面積に基づく。歯科材料のために使用され得る全ての結合剤が、重合性有機結合剤として適切であり、特に、単官能性もしくは多官能性のメタアクリレートまたはメタアクリルアミドこれらは、単独で使用されても混合物中で使用されてもよいが、適切である。これらの化合物の例として考慮されるものは、メタクリル酸メチル、メタアクリル酸2-ヒドロキシエチル、メタアクリル酸2-ヒドロキシプロピル、メタアクリル酸イソブチル、メタアクリル酸シクロヘキシル、ジメタアクリル酸グリセロール、ジメタアクリル酸テトラエチレングリコール、ジメタアクリル酸トリエチレングリコール、ジメタアクリル酸ジエチレングリコール、ジメタアクリル酸エチレングリコール、ジメタアクリル酸ポリエチレングリコール、ジメタアクリル酸ブタンジオール、ジメタアクリル酸ヘキサンジオール、ジメタアクリル酸デカンジオール、ジメタアクリル酸ドデカンジオール、ジメタアクリル酸ビスフェノールA、トリメタアクリル酸トリメチロールプロパン、2,2-ビス-43-メタアクリルオキシ-2-ヒドロキシプロポキシ-フェニルプロパンbis-GMA、ならびにまた、イソシアネート特に、ジイソシアネートおよび/またはトリイソシアネートと、OH基含有メタアクリレートとの反応生成物である。これの例は、1molのジイソシアン酸ヘキサメチレンと2molのメタクリル酸2-ヒドロキシエチレンとの反応生成物、1molのトリ6-イソシアナトヘキシルビウレットと3molのメタクリル酸2-ヒドロキシエチルとの反応生成物、および1molのジイソシアン酸2,2,4-トリメチルヘキサメチレンと2molのメタクリル酸2-ヒドロキシエチルとの反応生成物であり、これらは以下において、ウレタンジメタクリレートと呼ばれる。N-一置換またはN-二置換のアクリルアミド例えば、N-エチルアクリルアミド、N,N-ジメチルアクリルアミド、N-2-ヒドロキシエチルアクリルアミドまたはN-メチル-N-2-ヒドロキシエチルアクリルアミド、およびN-一置換メタクリルアミド例えば、N-エチルメタクリルアミドまたはN-2-ヒドロキシエチルメタクリルアミド、ならびにまた、N-ビニルピロリドンおよびアリルエーテル。これらのモノマーは、室温で液体であるので、希釈モノマーとしてもまた適切である。2つ以上のラジカル重合性基を有するモノマーは、架橋モノマーとして適切であり、特に、架橋ピロリドン例えば、1,6-ビス-3-ビニル-2-ピロリドニル-ヘキサン、または市販のビスアクリルアミド例えば、メチレンビスアクリルアミドまたはエチレンビスアクリルアミド、ビスメタアクリルアミド例えば、N,N’-ジエチル-1,3-ビスアクリルアミドプロパン、1,3-ビスメタクリルアミドプロパン、1,4-ビスアクリルアミドブタンまたは1,4-ビスアクリロイルピペラジンこれは、対応するジアミンとメタアクリル酸クロリドとの反応から合成されるが適切である。本発明による歯科材料は、好ましくは、少なくとも1種の架橋モノマーを含有する。歯科材料中の架橋モノマーの百分率は、好ましくは、10重量~95重量、好ましくは20重量~75重量の範囲である。本発明による歯科材料はまた、ラジカル重合性の酸基含有モノマーを含有し得る。酸基含有モノマーはまた、以下において酸性モノマーと呼ばれる。歯科材料は、好ましくは、酸性モノマーと非酸性モノマーとの混合物を含有する。好ましい酸基は、カルボン酸基、ホスホン酸基、リン酸基および/またはスルホン酸基であり、これらの基は、酸形態で存在しても、エステルの形態で存在してもよい。ホスホン酸基またはホスフェート基を有するモノマーが好ましい。モノマーは、1つ以上の酸基を有し得、1つ~2つの酸基を有する化合物が好ましい。好ましい重合性カルボン酸は、マレイン酸、アクリル酸、メタクリル酸、2-ヒドロキシメチルアクリル酸、4-メタアクリロイルオキシエチルトリメリト酸および対応する無水物、10-メタクリロイルオキシデシルマロン酸、N-2-ヒドロキシ-3-メタクリロイルオキシプロピル-N-フェニルグリシンおよび4-ビニル安息香酸である。好ましいホスホン酸モノマーは、ビニルホスホン酸、4-ビニルフェニルホスホン酸、4-ビニルベンジルホスホン酸、2-メタクリロイルオキシエチルホスホン酸、2-メタクリルアミドエチルホスホン酸、4-メタクリルアミド-4-メチル-ペンチル-ホスホン酸、2-[4-ジヒドロキシホスホリル-2-オキサ-ブチル]-アクリル酸および2-[2-ジヒドロキシホスホリル-エトキシメチル]-アクリル酸-2,4,6-トリメチルフェニルエステルである。好ましい酸性重合性リン酸エステルは、リン酸一水素2-メタクリロイルオキシプロピルおよびリン酸二水素2-メタクリロイルオキシプロピル、リン酸一水素2-メタクリロイルオキシエチルおよびリン酸二水素2-メタクリロイルオキシエチル、2-メタクリロイルオキシエチル-フェニル-一水素ホスフェート、ジペンタエリトリトールペンタメタクリロイルオキシホスフェート、リン酸二水素10-メタクリロイルオキシデシル、ジペンタエリトリトールペンタメタクリロイルオキシホスフェート、リン酸モノ-1-アクリロイル-ピペリジン-4-イル-エステル、リン酸二水素6-メタクリルアミドヘキシル、ならびに1,3-ビス-N-アクリロイル-N-プロピルアミノ-プロパン-2-イル-二水素ホスフェートである。好ましい重合性スルホン酸は、ビニルスルホン酸、4-ビニルフェニルスルホン酸または3-メタクリルアミド-プロピルスルホン酸である。歯科材料中の酸性モノマーの百分率は、0重量~85重量、好ましくは0重量~60重量の範囲である。さらに、本発明による歯科材料はまた、溶媒を含有し得、好ましくは、0重量~80重量、特に好ましくは0重量~60重量、そして非常に特に好ましくは0重量~40重量の溶媒を含有し得る。溶媒は主として、接着剤およびコーティング材料において使用される。好ましい溶媒は、水、メタノール、エタノール、フェノキシエタノール、イソプロパノール、酢酸エチル、アセトンおよびこれらの混合物である。使用される開始剤の型に依存して、歯科材料は、高温で重合性、低温で重合性、または光重合性であり得る。公知の過酸化物例えば、過酸化ジベンゾイル、過酸化ジラウロイル、過オクタン酸tert-ブチルまたは過安息香酸tert-ブチルが、高温での重合のための開始剤として使用され得るが、α,α’-アゾ-ビスイソブチロエチルエステル、ベンゾピナコールおよび2,2’-ジメチルベンゾピナコールもまた適切である。例えば、ベンゾフェノンおよびその誘導体、ならびにまた、ベンゾインおよびその誘導体もまた、光重合のための開始剤として使用され得る。さらなる好ましい光感作剤は、α-ジケトン例えば、9,10-フェナントレンキノン、ジアセチル、フリル、アニシル、4,4’-ジクロロベンジルおよび4,4’-ジアルコキシベンジルである。カンファーキノンが、特に好ましくは使用される。光感作剤を還元剤と一緒に使用することが好ましい。還元剤の例は、アミン例えば、シアノエチルメチルアニリン、ジメチルアミノエチルメタクリレート、トリエチルアミン、トリエタノールアミン、N,N-ジメチルアニリン、N-メチルジフェニルアミン、N,N-ジメチル-sym-キシリジンおよびN,N-3,5-テトラメチルアニリン、ならびに4-ジメチルアミノ安息香酸エチルエステルである。さらに、アシルホスフィンオキシド、ビスアシルホスフィンオキシドの生成物群の光開始剤、またはアシルゲルマニウム化合物もまた、使用され得る。ラジカル生成系例えば、過酸化ベンゾイルまたは過酸化ラウロイルが、低温での重合のための開始剤として、アミン例えば、N,N-ジメチル-sym-キシリジンまたはN,N-ジメチル-p-トルイジンと一緒に使用される。二重硬化系例えば、アミンおよび過酸化物と組み合わせた光開始剤もまた、開始のために使用され得る。UV光硬化性開始剤と可視光硬化性開始剤との混合物もまた、光開始剤として考慮される。歯科材料中のこれらの開始剤の量は、通常0.01重量~5重量、好ましくは1重量~3.5重量である。微細粒子の破片またはビーズの重合体これは、上記ビニル化合物のホモポリマーまたはコポリマーであり得るもまた、歯科材料に組み込まれ得る。これらのホモポリマーまたはコポリマーは、次に、記載された無機充填材これらもまたX線不透過性であるで満たされ得る。歯科材料は、通常の染色剤および安定剤をさらに含有し得る。本発明による歯科材料は、好ましくは、以下の全体的な組成を有する:0.01重量~3.0重量、好ましくは0.05重量~1.5重量、そして特に好ましくは0.1重量~0.6重量の式Iによる活性成分;20重量~95重量、好ましくは30重量~90重量、そして特に好ましくは35重量~80重量の結合剤、0.1重量~5重量、好ましくは0.3重量~4.0重量、そして特に好ましくは0.5重量~3.5重量の開始剤;および必要に応じて0重量~90重量、好ましくは2重量~85重量、そして特に好ましくは10重量~80重量の充填材;および必要に応じて0重量~80重量、特に好ましくは0重量~60重量、そして非常に特に好ましくは0重量~40重量の溶媒。本発明による歯科材料は、例えば、Streptococcusmutansおよび/または乳酸杆菌属により引き起こされる歯の損傷を予防するのに、あるいはまた、Candidaalbicansにより引き起こされる補綴物非適合性を予防するのに、適切である。本発明は、実施例および図面を参照しながら、以下にさらに詳細に記載される。実施例1抗菌性エナメル質/ぞうげ質接着剤式Iaによる抗菌活性成分の、接着剤処方物のぞうげ質およびエナメル質接着に対する影響を研究するために、以下の組成の混合物を調製した:実施例1a:トータルエッチ技術のための抗菌性エナメル質/ぞうげ質接着剤i17.1重量の架橋剤であるジメタクリル酸グリセロールGDMA;ii69重量の親水性モノマーであるメタクリル酸2-ヒドロキシエチルHEMA;iii12重量のエタノール;iv1.0重量の式Iaによる抗菌活性成分;v0.5重量のエチル-p-ジメチルアミノベンゾエート;vi0.4重量のカンファーキノン。非抗菌性の比較接着剤の場合、上記抗菌活性成分を、対応する量のGDMAで置き換えた。接着値研究剪断接着強度ぞうげ質接着またはエナメル質接着を測定するために、樹脂BuehlerCastolite樹脂に埋め込んだウシの歯を使用した。最初に、埋め込んだウシの歯を、グリットサイズP500の紙やすりで、ほぼぞうげ質またはエナメル質の位置まで研削した。グリットサイズP1000の紙やすりで短時間微細研削し、水で徹底的に洗浄した後に、この歯を試験片の調製のために準備した。試験片の調製リン酸エッチングゲルEmailPreparatorGS,IvoclarVivadentAGを、ぞうげ質またはエナメル質の表面に塗布し、そして30秒間の作用時間後に水で洗浄した。このように調整した表面をペーパータオルで軽く叩いて乾燥させ、次いで、接着剤処方物を塗布した。10秒間の作用時間後、この接着剤の層を、重合光Astralis登録商標7での照射により20秒間重合させた。このように調製した歯を剪断接着型内にクランプし、充填複合材を2層最大合計3mmで、円形Delrin型直径4mmによって塗布し、そして各場合に、重合光IvoclarVivadentAG製Astralis登録商標7;>500mW/cm2で40秒間、光に曝露した。このように調製した試験片をこの型から取り出し、そして即座に水に入れた。この試験片を37°Cで24時間保存した後に、剪断接着強度を、汎用試験機ZwickZ010および試験片デバイスギロチンを用いて、0.8mm/分の速度で決定した。達成された接着値を表1に列挙する。実施例1b:自己エッチング性抗菌性エナメル質/ぞうげ質接着剤i20重量の酸モノマーであるリン酸二水素メタクリロイルオキシデシルMDP;ii20重量の酸モノマーであるトリメリト酸4-メタクリロイルオキシエチル無水物4-META;iii28.1重量の架橋モノマーであるジメタクリル酸ウレタンUDMA;iv29.3重量の1:1アセトン/水混合物;v1.0重量の式Iaの抗菌活性成分;vi0.4重量の光開始剤であるカンファーキノン;vii0.5重量の共開始剤であるエチル-p-ジメチルアミノベンゾエート;viii0.7重量の光開始剤である2,4,6-トリメチルベンゾイルジフェニルホスフィンオキシド。非抗菌性の比較接着剤の場合、上記抗菌活性成分を、対応する量のUDMAで置き換えた。この自己エッチング性抗菌性エナメル質/ぞうげ質接着剤の接着値の決定を、実施例1aと同様に実施したが、接着剤の塗布前に基材をリン酸で調整しなかったことが異なった。達成された接着値を表1に列挙する。表1から見られ得るように、式Iaの抗菌活性成分の添加は、これらの接着剤のぞうげ質接着特性にもエナメル質接着特性にもネガティブな影響を有さない。抗菌活性成分を含まない実施例2抗菌性結合材料以下の組成物を、以下の成分を混合することにより調製した:i50.1重量のbis-GMA;ii49.1重量のTEGDMA;iii0.1重量の式Iaの抗菌活性成分;iv0.3重量のカンファーキノン;v0.4重量の共開始剤であるGenocureEPD。歯科用重合光Bluephase登録商標C8,IvoclarVivadentAGでの光への20秒間の曝露後、この結合材料は完全に硬化した。実施例3ポリカルボキシレート/酸化亜鉛ベースの抗菌性一時的固定セメント0.3重量または3.0重量の式Iaの抗菌活性成分を、市販のポリカルボキシレート/酸化亜鉛ベースの一時的固定セメントであるSystemp.cemIvoclarVivadentAGの開始剤ペーストに組み込んだ。次いで、処理時間PT、硬化時間STおよびショアD硬度を決定した。これらの結果を表2に要約する。比較表2が示すように、0.3重量または3.0重量の活性成分Iaの添加は、Systemp.cemの硬化に有意なネガティブな影響を有さない。Systemp.cemは、一時的なクラウンおよびブリッジの一時的な固定のための、酸化亜鉛-ポリカルボキシレートベースの2成分の固定セメントである。基剤ペーストは、酸化亜鉛と、グリセロールと、水との混合物からなり、触媒ペーストは、SiO2粒子と、ポリアクリル酸と、水と、オリーブ油との混合物からなる。実施例4複合材ベースの抗菌性一時的固定セメント0.3重量または3.0重量の式Iaの抗菌活性成分を、市販の複合材ベースの一時的固定セメントであるSystemp.linkIvoclarVivadentAGの基剤ペーストに組み込んだ。次いで、処理時間PT、硬化時間STおよびショアD硬度を決定した。これらの結果を表3に要約する。比較表3が示すように、0.3重量または3.0重量の活性成分Iaの添加は、Systemp.linkの硬化に有意なネガティブな影響を有さない。Systemp.linkは、予備的なクラウンおよびブリッジの一時的な固定のための、複合材ベースの二重硬化性の2成分固定セメントである。基剤ペーストは、SiO2粒子と、破片重合体splinterpolymerisateと、モノマー混合物と、第三級芳香族アミンとの混合物からなる。触媒ペーストは、SiO2粒子と、破片重合体と、モノマー混合物と、過酸化ジベンゾイルと、カンファーキノン/アミン光開始剤系との混合物からなる。実施例5抗菌性一時的充填材料0.2重量または0.5重量の式Iaの抗菌活性成分を、市販の複合材ベースの一時的充填材料であるFermitIvoclarVivadentAGに組み込んだ。歯科用重合光Bluephase登録商標,IvoclarVivadentAGでの光への20秒間の曝露後、この材料は完全に硬化した。次いで、ショアD硬度を決定した結果については表4を参照のこと。比較表4が示すように、0.2重量または0.5重量の活性成分Iaの添加は、Fermitの硬化に有意なネガティブな影響を有さない。Fermitは、青色光で硬化し得る、一時的1成分充填材料である。この組成物は、SiO2粒子と、破片重合体と、モノマー混合物と、カンファーキノン/アミン光開始剤系との混合物からなる。実施例6抗菌性コーティング材料i12.0重量のメタクリル酸メチル;ii66.7重量のトリアクリル酸ジ-ペンタエリトリトール;iii0.1重量の式Iaの抗菌活性成分;iv7.9重量のSiO2ナノ粒子;v11.5重量のエタノール;vi1.0重量の2,4,6-トリメチルベンゾイルジフェニルホスフィンオキシド;vii0.3重量のカンファーキノン;およびviii0.5重量の共開始剤であるエチル-p-ジメチルアミノベンゾエート。歯科用重合光Bluephase登録商標,IvoclarVivadentAGでの光への20秒間の曝露後、コーティング材料は、酸素の抑止なしで完全に硬化した。実施例7抗菌性流動性充填材料以下の組成を有する複合充填材料を調製した:1bis-GMA、ウレタンジメタクリレート、エトキシ化bis-EMA2バリウムガラス充填材、三フッ化イッテルビウム、混合酸化物。3.0重量または5.0重量の式Iaの抗菌活性成分を、複合充填材料に組み込んだ。歯科用重合光Bluephase登録商標,IvoclarVivadentAGでの光への20秒間の曝露後、全硬化深さthrough-curingdepthを決定した。比較のために、抗菌活性成分であるトリクロサンおよび二酢酸クロルヘキシジンもまた、この複合材料に、3.0重量または5.0重量の量で組み込み、そして全硬化深さを決定した結果については表5を参照のこと。表5が示すように、活性成分Iaの添加は、複合材料の全硬化深さに対する有意なネガティブな影響を有さない。他方で、複合材料の全硬化深さは、トリクロサンまたは二酢酸クロルヘキシジンの添加によって、劇的に低下する。比較実施例8ラジカル重合に対するトリクロサンおよび式Iaの活性成分の影響3.0重量のトリクロサンまたは3.0重量の式Iaの抗菌活性成分を、市販の複合材ベースの一時的固定セメントであるSystemp.linkIvoclarVivadentAGこれは、放射線で硬化するの基剤ペーストに組み込んだ。次いで、化学硬化の場合の処理時間PT、硬化時間STおよびショアD硬度を決定した。これらの結果を表6に要約する。比較表6が示すように、活性成分Iaの添加は、Systemp.linkの硬化に有意なネガティブな影響を有さない。他方で、Systemp.linkの化学硬化は、トリクロサンの添加により完全に抑止される。実施例9式Iaによる活性成分を含む複合材ベースの一時的セメントの抗菌作用の決定式Iaの活性成分を含む一時的歯科用セメントの抗菌作用を決定するために、3.0重量の式Iaの活性成分を、市販のセメントであるSystemp.linkIvoclarVivadentAGに組み込んだ。次いで、10mmの直径および2mmの厚さを有する円形試験片を、対応する材料で小板に形作り、次いで硬化させた。活性成分を含まず、1.0重量および3.0重量のトリクロサンを含むSystemp.linkから作製された試験片を、参照として使用した。この後に、細菌株Streptococcusmutansに対する抗菌作用を研究した。寒天プレートの阻害ゾーンの試験を、この目的で使用した。細菌株:S.mutansDSM20723培養培地:BHIブロス寒天:BHI100μlの希釈していないS.mutans培養溶液を寒天プレート上でプレート培養した。次いで、試験片をこれらの寒天プレートに載せた。37°C/5CO2で24時間の保存後に、これらのプレートを評価した。図1および図2に見られ得るように、明白な阻害ゾーンが、式Iaの活性成分が添加されたSystemp.link小板光硬化させたの場合に見られ得る。他方で、参照サンプルは、細菌増殖の阻害を示さなかった阻害ゾーンが形成されない。驚くべきことに、1.0重量または3.0重量のトリクロサンの添加もまた、阻害ゾーンの形成をもたらさなかった図3および図4。この試験は、本発明による歯科材料が、式Iの活性成分を有効な量で放出することを示す。"